다음 에 , 표 1 및 2 에 나타내 는 ( a ) 알칼리 금속 실리케이트 ( M 2 O ? nSiO 2 ( 식 중 M 은 알칼리 금속 을 나타내 고 , n 은 SiO 2 몰수 / M 2 O 몰수 를 나타낸다 ) ) , ( b ) 수용 성 또는 수분 산 성 실란 커플링 제 , ( c ) 수용 성 또는 수분 산 성 글 리시 딜 에테르 화합물 및 ( d ) 수용 성 또는 수현 탁성 의 유기 수지 를 포함 하 는 표면 처리 수용액 에 상기 시험편 을 침지 하 였 다 ( 30 ℃ 60 초 동안 ) . 이어서 , 80 ℃ 에서 20 분 간 건조 시켰 다 .